(57)【要約】【課題】染色された全芳香族ポリアミド繊維を含む繊維構造物からなり、多様な色相を有し軽量かつ剛性と内部損失のバランスに優れたスピーカー振動体および振動板を提供することにある。【解決手段】染色された全芳香族ポリアミド繊維を含む繊維構造物、又は該染色された全芳香族ポリアミド繊維を含む繊維構造物に熱硬化性樹脂が含浸された全芳香族ポリアミド繊維樹脂複合構造体、から構成されるスピーカー振動体において、染色に用いる全芳香族ポリアミド繊維が、含水しているパラ系全芳香族ポリアミド繊維であるスピーカー振動体とする。【選択図】なし【特許請求の範囲】
【請求項１】
染色された全芳香族ポリアミド繊維を含む繊維構造物、又は該染色された全芳香族ポリアミド繊維を含む繊維構造物に熱硬化性樹脂が含浸された全芳香族ポリアミド繊維樹脂複合構造体、から構成されるスピーカー振動体であって、染色に用いる全芳香族ポリアミド繊維が、含水率が１０％以上であるパラ系全芳香族ポリアミド繊維であることを特徴とするスピーカー振動体。
【請求項２】
含水率が１０％以上であるパラ系全芳香族ポリアミド繊維がパラ系全芳香族ポリアミドフィブリッドである請求項１記載のスピーカー振動体。
【請求項３】
含水率が１０％以上であるパラ系全芳香族ポリアミド繊維が、含水率１５％以上で結晶サイズ（１１０面）が３０〜５５Åであるパラ系全芳香族ポリアミド繊維である請求項１記載のスピーカー振動体。
【請求項４】
請求項３記載のパラ系全芳香族ポリアミド繊維が長繊維又は短繊維であるスピーカー振動体。
【請求項５】
繊維構造物が湿式抄造紙である請求項１〜２いずれか記載のスピーカー振動体。
【請求項６】
繊維構造物又は繊維熱硬化性樹脂複合構造物の少なくとも片面に熱可塑性樹脂からなる被覆層を有する請求項１〜５記載のスピーカー振動体。
【請求項７】
前記熱硬化性樹脂が、フェノール樹脂、エポキシ樹脂、ポリエステル樹脂、不飽和ポリエステル樹脂、ポリアミド樹脂、ポリイミド樹脂、ポリアミドアミノ樹脂、ＰＥＳ樹脂、ＰＥＥＫ樹脂、ポリプロピレン系樹脂、ポリエチレン系樹脂、ポリ塩化ビニル樹脂、ポリ塩化ビニリデン樹脂、或いはエポキシ樹脂、メラミン樹脂およびＣＰレジンからなる群から選ばれる一種または二種以上であることを特徴とする請求項１〜６いずれか記載のスピーカー振動体。
【請求項８】
前記熱可塑性樹脂が、ナイロン、ポリエステル、ポリオレフィン、ポリスチレン、ポリ塩化ビニル、ポリウレタン、ポリスルホン、ポリエーテルケトン、ポリエーテルエーテルケトン、ポリアセタール、ポリアリレート、ポリイミド、ポリアミドイミド、ポリカーボネート、変性ポリフェニレンエーテル、ポリフェニレンスルフィド、ポリアクリレート、ポリメチルメタクリレート、ポリエーテルイミド、ポリエーテルスルホン、ポリテトラフルオロエチレン、液晶ポリマーおよび熱可塑性エラストマーからなる群から選択される少なくとも１つを含む、請求項６〜７いずれか記載のスピーカー振動体。
【請求項９】
染料としてカチオンおよび／または分散染料により染色されたものである請求項１〜８いずれか記載のスピーカー振動体。
【請求項１０】
全芳香族ポリアミド繊維が浸染、捺染、インクジェット、サーモゾル、ディッピングの群から選ばれた少なくとも一つで染色されたものである請求項１〜９記載のスピーカー振動体。
【発明の詳細な説明】
【技術分野】
【０００１】
本発明は、着色された全芳香族ポリアミド繊維からなり、軽量かつ剛性と内部損失のバランスに優れた振動体および振動板や振動体、およびセンターキャップなどのスピーカー振動体に関するものである。
【背景技術】
【０００２】
一般に、スピーカー振動体に要求される特性としては、ヤング率（弾性率、剛性）が高いこと、および適度な内部損失（ｔａｎδ）を有することが挙げられる。そのためヤング率を改善する手段としては、代表的には、カーボン繊維とエポキシ樹脂との組み合わせによるＦＲＰを用いた振動板が挙げられ、また内部損失を改善する手段としては、代表的には、ポリプロピレンのような合成樹脂を用いた振動板が挙げられる。
前記のような振動板は、それぞれに問題を有しており、ヤング率や内部損失の両方のバランスを満足させていない。
【０００３】
一方、剛性（ヤング率）と内部損失とをバランス良く改善する手段として、ポリエチレンナフタレートのフィルムを用いた振動体（特開平１−６７０９９号公報、特開平６−１８１５９８号公報）が、またポリエチレンナフタレート繊維の織布を含む基材に熱硬化性樹脂が含浸されてなる振動板が提案されている（特開２００４−１９３７１６号公報）。
【０００４】
又特に近年高強度高弾性繊維であるパラ型アラミド繊維を用いたスピーカー用振動板が機能性と剛性とのバランス又難燃性に優れたものとして提案されている。（特開平２−２２８１９７号公報、特開２００１−１６９３８７号公報、特開２００７−２０８８０９号公報）
【０００５】
これらのものはいずれも剛性（ヤング率）と内部損失とのバランス等の機能性は満たしたものの、しかしながら、振動体や振動板を形成させる素材そのものの色が露呈されており、近年スピーカー機能として良好で且つ美的感性の点から多様な色相のものが要求されるようになってきた。
【０００６】
多様な色相を得るために顔料による原着は可能なものの、生産性が低下したり又工程歩留まりが低下するという問題点や、又染色については樹脂の難染性のため発色や堅牢度が悪いとか、高温染色で行うため物性が低下するという問題点があった。
こうした点から、優れたヤング率と内部損失を有し、且つ多様な色相を有するスピーカー振動体や振動板が強く望まれている。
【０００７】
【特許文献１】特開平１−６７０９９号公報
【特許文献２】特開平６−１８１５９８号公報
【特許文献３】特開２００４−１９３７１６号公報
【特許文献４】特開平２−２２８１９７号公報
【特許文献５】特開２００１−１６９３８７号公報
【特許文献６】特開２００７−２０８８０９号公報
【発明の開示】
【発明が解決しようとする課題】
【０００８】
本発明の目的は、染色された全芳香族ポリアミド繊維を含む繊維構造物からなり、多様な色相を有し美的感性に優れた軽量かつ剛性と内部損失のバランスに優れた振動体および振動板や振動体、およびセンターキャップなどのスピーカーに用いる振動体や振動板を提供することにある。
【課題を解決するための手段】
【０００９】
染色された全芳香族ポリアミド繊維を含む繊維構造物、又は該染色された全芳香族ポリアミド繊維を含む繊維構造物に熱硬化性樹脂が含浸された全芳香族ポリアミド繊維樹脂複合構造体、から構成されるスピーカー振動体であって、染色に用いる全芳香族ポリアミド繊維が、含水率が１０％以上のパラ系全芳香族ポリアミド繊維であるスピーカー振動体とする。
【発明の効果】
【００１０】
含水率が１０％以上のパラ系全芳香族ポリアミド繊維を用いた繊維構造物とすることにより染色が鮮明で且つ堅牢度も良好で多品種小ロット対応ができ、ヤング率や内部損失等機能性が良好なスピーカー振動体とすることができる。特に含水しているパラ系全芳香族ポリアミド繊維が、ポリマー溶媒溶液からポリマーの非溶媒である水系凝固液に導入して凝固し乾燥することなく得られたパラ系全芳香族ポリアミド繊維、とりわけパラ系全芳香族ポリアミドフィブリッドを用いることにより染色時の物性ダメージが少なく良好な振動板が得られる。
【発明を実施するための最良の形態】
【００１１】
本発明で使用する全芳香族ポリアミド繊維は、別名アラミド繊維とも呼ばれており、パラ系とメタ系があるが、スピーカー用振動板として剛性の高いパラ系アラミド繊維が好ましく用いられるがメタ系と混合繊維などとしても構わない。特にポリパラフェニレンテレフタルアミド（以下、ＰＰＴＡともいう）であるＴＷＡＲＯＮ（帝人トワロン株式会社製）あるいはＫＥＶＬＡＲ（デュポン株式会社製）が好ましく用いられる。
【００１２】
又本発明で染色に使用するパラ系全芳香族ポリアミド繊維は、含水率が１０％以上であることが必要である。含水しているとは水分が繊維表面に付着しているものではなく、全芳香族ポリアミド結晶構造内に存在していることを意味し、芳香環周囲に介在していることが好ましい。
【００１３】
このような含水率が１０％以上であるパラ系全芳香族ポリアミド繊維の好ましい一形態としては、パラ系全芳香族ポリアミドフィブリッドが挙げられる。
フィブリッドとは微小のフィブリルを有する薄葉状、鱗片状の小片、又は、ランダムにフィブリル化した微小短繊維で、且つ繊維の結晶構造が強固に形成されること無く、非結晶状態で水分子又は水分が結晶構造内に存在するようなものを指す。
【００１４】
そのような含水全芳香族ポリアミドフィブリッドとしては、繊維形成性高分子重合体であるパラ系全芳香族ポリアミド樹脂の溶媒溶液をパラ系全芳香族ポリアミド樹脂の非溶媒である水系凝固浴に導入して得られた（沈殿）成形物を、乾燥することなく回収し、必要に応じて叩解等のフィブリル化処理することにより得られる。例えば、ＷＯ２００４／０９９４７６  Ａ１、特公昭３５−１１８５１号公報、特公昭３７−５７３２号公報等に記載された方法により、ポリマー重合体溶液をその沈澱剤と剪断力の存在する系において混合することにより製造されるフィブリッドや、特公昭５９−６０３号公報に記載された方法により、光学的異方性を示す高分子重合体溶液から成形した分子配向性を有する非晶質含水成形物であり、必要に応じて叩解処理を施すことができる。この叩解処理は、デイスクリファイナー、ビーター、その他の機械的切断作用を及ぼす抄紙原料処理機器によって実施することができる。
【００１５】
含水全芳香族ポリアミドフィブリッドの含水率としては１０％以上であることが必要で、好ましくは１０〜９９％より好ましくは７０〜９５％である。１０％未満であれば染色性が低下し、９９％以上であれば水分が多く効率が悪い。好ましくは７５〜９５％である。必要に応じて乾燥工程を通すことにより含水率を調整することができるが、通常凝固後乾燥することなく得られた含水全芳香族ポリアミドフィブリッドそのまま用いることが効率的で効果が高い。
【００１６】
含水全芳香族ポリアミドフィブリッドを含む繊維構造物としては湿式抄造紙が好ましい。湿式抄造する方法としては、含水全芳香族ポリアミドフィブリッド等を水を主成分とする分散媒に分散してスラリーとし、公知の抄紙装置を用いて行うことができる。
得られた湿式抄造紙は乾燥後後述する熱硬化性樹脂を含浸することもできるし、加熱プレスしてそのまま用いることもできる。
【００１７】
含水率が１０％以上であるパラ系全芳香族ポリアミド繊維の好ましい他の形態としては、含水率が１５％以上で結晶サイズ（１１０面）が３０〜５５Åである長繊維又は短繊維が挙げられる。好ましくは含水率１５〜６０％である１５％未満では染色性が低下し、６０５を超えると繊維化工程での断糸等トラブルが多発し好ましくない。
【００１８】
含水率が１５％以上で結晶サイズ（１１０面）が３０〜５５Åであるパラ系全芳香族ポリアミド繊維を製造する方法としては、公知の方法により行うことができるが、ポリマー溶媒溶液からポリマーの非溶媒である水系凝固液に紡糸して凝固し更に延伸して繊維化するが、繊維糸条の乾燥条件を必要に応じて行うことにより含水率を調整することが出来る。最も好ましくは凝固が乾燥することなく得られたパラ系全芳香族ポリアミド繊維である。
【００１９】
上記の含水率が１５％以上で結晶サイズ（１１０面）が３０〜５５Åである全芳香族ポリアミド繊維を含む繊維構造物としては、長繊維、短繊維、パルプ、の少なくとも一種以上よりなる繊維構造物であり、短繊維の場合、紡績糸、不織布であってもよく、また短繊維および長繊維いずれの場合においても製編織物であっても構わない。
またスピーカ振動特性を損なわない範囲で、他の合成繊維、天然繊維などを混合しても構わない。
【００２０】
上記繊維構造物に含浸する熱硬化性樹脂としては、フェノール樹脂、エポキシ樹脂、ポリエステル樹脂、不飽和ポリエステル樹脂、ポリアミド樹脂、ポリイミド樹脂、ポリアミドアミノ樹脂、ＰＥＳ樹脂、ＰＥＥＫ樹脂、ポリプロピレン系樹脂、ポリエチレン系樹脂、ポリ塩化ビニル樹脂、ポリ塩化ビニリデン樹脂、或いはエポキシ樹脂、メラミン樹脂およびＣＰレジンからなる群から選ばれる一種以上を用いることが好ましい。硬化剤を同時に併用することが好ましい。
上記熱硬化性樹脂を含浸する方法としては、例えば液状の硬化剤を含む溶融熱硬化性樹脂を上述の繊維構造物に含浸し繊維樹脂複合構造体とすることが好ましい。
【００２１】
更に全芳香族ポリアミド繊維樹脂複合構造体の少なくとも片面に熱可塑性樹脂被覆層を形成することが基材層単独の場合に発生し易い固有音の発生を防止することが可能となり、ピークディップのない周波数特性を有するスピーカー振動板が得る上で好ましい。
【００２２】
熱可塑性樹脂としては、ナイロン、ポリエステル、ポリオレフィン、ポリスチレン、ポリ塩化ビニル、ポリウレタン、ポリスルホン、ポリエーテルケトン、ポリエーテルエーテルケトン、ポリアセタール、ポリアリレート、ポリイミド、ポリアミドイミド、ポリカーボネート、変性ポリフェニレンエーテル、ポリフェニレンスルフィド、ポリアクリレート、ポリメチルメタクリレート、ポリエーテルイミド、ポリエーテルスルホン、ポリテトラフルオロエチレン、液晶ポリマーおよび熱可塑性エラストマーからなる群から選択される少なくとも１種からなることが好ましい。
【００２３】
被覆層を形成させる方法としては公知の方法で行うことができるが、例えば上述の繊維構造物の上に別工程で形成した熱可塑性樹脂膜を貼り合わせることにより行うことができるし、熱可塑性樹脂の溶融溶液又は有機溶剤溶液を繊維構造物上に流延し必要に応じて乾燥し被覆層とすることもできる。被覆層ができるのであれば良く特に限定されるものではない。
【００２４】
本発明において全芳香族ポリアミド繊維を染色する染色方法は、特殊な設備や特殊な方法を必要とせず、既存の合成繊維の染色設備を用いることができる。全芳香族ポリアミド繊維を染色した後繊維構造物とすることもできるし、繊維構造物とした後に染色することもできる。
【００２５】
また染料としては、カチオン染料、分散染料、また更にはカチオン／分散混合染料の何れも用いることが出来るが、緻密な構造に浸透しやすく、また染着性は一般的にイオン結合であり染色後の堅牢性や色相安定性がよいカチオン染料が望ましい。
【００２６】
そのカチオン染料とは水に可溶性で、塩基性を示す基を有する水溶性染料をいい、アクリル繊維、天然繊維或いはカチオン可染型ポリエステル繊維等の染色に多く用いられており、ジ及びトリアクリルメタン系、キノンイミン（アジン、オキサジン、チアジン）系、キサンテン系、メチン系（ポリメチン、アザメチン）、複素環アゾ系（チアゾールアゾ、トリアゾールアゾ、ベンゾチアゾールアゾ）、アントラキノン系などがある。また、最近では塩基性基を封鎖することにより水分散型にしたカチオン染料もあるが、両者とも用いることが出来る。
【００２７】
染色温度は、９５℃以上１５０℃以下が好ましく１２０℃以上がより好ましい。染色温度が９５℃以下であると、染色性が不充分になる場合がある。また染色温度は高いほど染着性高まるものの、反面、染料の分解やアラミド繊維と他の素材を複合している場合には複合素材の劣化の問題も発生し始めるので、必ずしも高温にすればするほど良いわけではなく高くても１４０℃程度が好ましい。
【００２８】
またキャリヤーを併用してもよく、メタノール、エタノール、プロパノール、イソプロピルアルコール、ベンジルアルコール、アセトン、アセトフェノン、ＮＭＰ、ＤＭＳＯ、ＤＭＦ、エチレングリコール、アセトニトリルから選択された少なくとも１種以上用いて染色しても構わない。
【００２９】
染色装置としてアラミドフィブリッドや短繊維、パルプの場合浸染タイプであるパッケージ染色機、フィラメントの場合チーズ染色機、あるいは製編織物として拡布染色機のビーム染色機やジッガー染色機、またロープタイプとして液流染色機などが好ましい。
【実施例】
【００３０】
以下、実施例を挙げて、本発明の構成および効果を詳細に説明する。
尚、実施例／比較例で行った被染色物の評価方法は下記の方法に従って行った。
染色性の評価は、測色計としてマクベス  カラーアイ（Ｍａｃｂｅｔｈ  ＣＯＬＯＲ−ＥＹＥ）モデルＣＥ−３１００を用いて行った。
【００３１】
布帛全体の染色性としては、明度指数Ｌ＊で表現した。明度指数Ｌ＊は、ＪＩＳ  Ｚ  ８７０１法（２度視野ＸＹＺ系による色の表示方法）又はＪＩＳ  Ｚ  ８７２８法（１０度視野ＸＹＺ系による色の表示方法）に規定する三刺激値のＹを用いて、次式より求められるものである。
Ｌ＊＝１１６（Ｙ／Ｙｎ）１／３−１６
Ｙ／Ｙｎ＞０．００８８５６
Ｙ  ：ＸＹＺにおける三刺激値の値
Ｙｎ：完全拡散反射面の標準の光によるＹの値
但し、Ｙ／Ｙｎが０．００８８５６以下の場合は、次式による。
Ｌ＊＝９０３．２９（Ｙ／Ｙｎ）
Ｙ／Ｙｎ≦０．００８８５６
より、明度指数Ｌ＊値を求めた。明度指数Ｌ＊は数値が小さい程、濃染化されていることを示す。
【００３２】
他の測定法は下記の通りである。
含水率：は以下の式によって算出される。
｛（含水時の繊維重量）−（絶乾時の繊維重量）｝／（含水時の繊維重量）＊１００
目付け：  ＪＩＳ  Ｌ１０９６に準拠して行った。
密度：ＪＩＳ  Ｃ２１１１の６．１により測定した。
ヤング率：岩本製作所の粘弾性測定装置ＵＥＳ−Ｆ型で測定した。
結晶サイズ：Ｘ線回折として２次元ＰＳＰＣ搭載Ｘ線回折装置（Ｂｒｕｋｅｒ ＡＸＳ製）を用いて、
【数１】
2009077124.tif 000002
より、結晶サイズＤ（Å：１１０面）を求めた。
伝達速度：振動板の動的性質を通常の方法より求め、ＳＱＲＴ（ヤング率／密度）で示す。
内部損失（ｔａｎδ）：岩本製作所の粘弾性測定装置ＵＥＳ−Ｆ型で測定した。
尚、伝達速度および内部損失は、従来の振動板物性値と比較した場合の向上率を算出した。
【００３３】
［実施例１］
帝人トワロン株製、未乾燥高含水芳香族ポリアミドフィブリッド（含水率９０％、ＷＯ２００４／０９９４７６の手法に準じて作製）を下記染色浴で昇温２℃／分下、浴比１：３０で１３０℃×６０分処理した。
・赤系カチオン染料（Ｒ−２９）  ６％ｏｗｆ（パルプ絶乾重量比）
・酢酸                      ０．３ｃｃ／ｌ
・硝酸Ｎａ                      ２５ｇ／ｌ
・分散剤（ディスパーＴＬ）    ０．５ｇ／ｌ
【００３４】
次いで、該染色パルプを抄紙濃度０．３％程度のパルプ液に調整し、公知の離解機を用いて３分間離解し、抄紙用スラリーを作製した。その後、寸法２５×２５ｃｍのＴＡＰＰＩ式角型手漉きシートマシン（熊谷理機製）を使用して２５×２５ｃｍ角の手漉きシートを作製した。得られたシートを無圧下、１２０℃で５時間乾燥させた。目付けは７０ｇ／ｍ２であった。これに不飽和ポリエステル溶液５ｇ（下記組成）を滴下した。次いで、所定の形状のマッチドダイ金型を用いて１３０℃で３０秒間成形し、口径１２ｃｍ、厚さ０．２５ｍｍのスピーカー振動板を得た。
【００３５】
・不飽和ポリエステル溶液の組成
日本触媒製不飽和ポリエステル樹脂（Ｎ３５０Ｌ）１００部、日本油脂製低収縮化剤（モディパーＳ５０１）５部、日本油脂製パーオクタＯ  １．３部を用いて調製した。
得られた振動板は、Ｌ＊３１．０で十分染色され見栄えのよい物であり、動的性質ヤング率、伝達速度、内部損失ともに比較例１対比ヤング率２０％、伝達速度２０％、内部損失１５％以上でスピーカー振動板として良好なものであった。
【００３６】
［実施例２］
実施例１において、染色浴を下記にした以外は、同様に処理し評価した。
・     Ａｉｚｅｎ  Ｃａｔｉｌｏｎ  Ｂｌａｃｋ  ＲＬ−ＤＰ  ６％ｏｗｆ
その際のＬ＊は２３．９で十分染色され、ヤング率２０％、伝達速度２０％、内部損失１５％以上でスピーカー振動板として良好なものであった。
【００３７】
［実施例３］
実施例１において、染色浴を下記にした以外は、同様に処理し評価した。
・     Ｋａｙａｌｏｎ  Ｐｏｌｙｅｓｔｅｒ  Ｒｅｄ  ＡＵＬ−Ｓ  ６％ｏｗｆ
・     分散剤（ディスパーＶＧ）  ０．５ｇ／ｌ
・     酢酸                      ０．３ｃｃ／ｌ
その際の染色性はＬ＊３０．４で十分に染色され、見栄えのよい物であり、動的性質ヤング率、伝達速度、内部損失ともに比較例１対比ヤング率２０％、伝達速度２０％、内部損失１５％以上でスピーカー振動板として良好なものであった。
【００３８】
［実施例４］
実施例１において、染色浴を下記にした以外は、同様に処理し評価した。
・     Ｋａｙａｌｏｎ  Ｐｏｌｙｅｓｔｅｒ  Ｂｌａｃｋ  ＡＵＬ−Ｓ  ６％ｏｗｆ
・     分散剤（ディスパーＶＧ）  ０．５ｇ／ｌ
・     酢酸                      ０．３ｃｃ／ｌ
その際の染色性はＬ＊２８．３０で十分に染色され、見栄えのよい物であり、動的性質ヤング率、伝達速度、内部損失ともに比較例１対比ヤング率２０％、伝達速度２０％、内部損失１５％以上でスピーカー振動板として良好なものであった。
【００３９】
［実施例５］
実施例１において、未乾燥高含水芳香族ポリアミドフィブリッドの代わりに帝人トワロン株製未乾燥高含水トワロンフィラメント繊維（通常の方法で得られたＰＰＴＡ（ηｉｎｈ＝６．５）を９９．９％の濃硫酸に溶かし、ポリマー濃度１９．０％、温度８０℃の紡糸ドープとし、孔径０．０６ｍｍ、細孔数１０００個の口金から紡糸し、水中凝固後、中和処理し、ホットローラ（１１０℃×１５秒間）にて予備乾燥させ、１５６ｄｔｅｘ／１０００ｆｉｌを得た。このときの含水率は６０％であった。これを用い、実施例１と同様に染色した。次いで平織物（タテ／ヨコ：１１００ｄｔｅｘ、密度：１７×１７本／ｉｎｃｈ、目付け１６６ｇ／ｍ２）とし、２５×２５大きさにカットし、実施例１と同様に処理成形し振動板とした。  その際のＬ＊は２８．１で十分に鮮明に染色され見栄えのよい物であり、動的性質ヤング率、伝達速度、内部損失ともに比較例１対比ヤング率２０％、伝達速度２０％、内部損失１５％以上でスピーカー振動板として良好なものであった。  
【００４０】
［実施例６］
実施例１において、未乾燥高含水芳香族ポリアミドフィブリッドを乾燥工程を経て含水率を７０％とした以外は、同様に処理し評価した。その際の染色性はＬ＊３１．５であり、染色性は良好であった。そのほかの特性は実施例１とも同等であった。
【００４１】
［実施例７］
実施例１において、樹脂含浸しなかった以外は同様の方法で処理した。
その際の染色性はＬ＊２８．１であり、染色性は良好であった。見栄えのよい物であり、動的性質ヤング率、伝達速度、内部損失ともに比較例１対比ヤング率１０％、伝達速度２０％、内部損失１５％以上でスピーカー振動板として良好なものであった。
【００４２】
［比較例１］
実施例１において、未乾燥高含水芳香族ポリアミドフィブリッド（含水率９０％、カット長０．１ｍｍ）をセルロース系繊維パルプとした以外は、同様に処理し評価した。その際の染色性は不十分であり、スピカー振動板の性能はヤング率３．５５×１０１０（ｄｙｎｅ／ｃｍ２）、内部損失（ｔａｎδ）４．０２×１０−２であった。
【００４３】
［比較例２］
実施例１において、帝人トワロン株製、未乾燥高含水芳香族ポリアミドフィブリッド（含水率９０％）を乾燥工程を経た乾燥芳香族ポリアミドフィブリッド（含水率３．５％）とした以外は、同様に処理し評価した。その際の染色性はＬ＊４３．２であり、染色性不十分であった。そのほかのヤング率、伝達速度、内部損失ともに実施例１と同等であった。
【００４４】
［比較例３］
実施例１において、未乾燥高含水芳香族ポリアミドフィブリッド（含水率９０％）を乾燥工程を経た含水芳香族ポリアミドフィブリッド（含水率６．５％）とした以外は、同様に処理し評価した。その際の染色性はＬ＊４４．１であり、染色性不十分であった。そのほかのヤング率、伝達速度、内部損失ともに実施例１と同等であった。
【００４５】
［比較例４］
実施例５において、同様に紡糸して得た１５６ｄｔｅｘ／１０００ｆｉｌ（含水率６０％）をさらに３５０℃×１５秒間熱処理した（含水率４％）以外は、同様に処理し評価した。その際の染色性は不十分であった。そのほかのヤング率、伝達速度、内部損失ともに実施例５と同等であった。
【産業上の利用可能性】
【００４６】
本発明のスピーカー振動板は軽量で剛性が高く且つ高機能性で美的感性にも富み製造方法も簡単であることから広く利用される。